FR 3060859 A1 20180622 FR 1662997 A 20161221 1 L'invention se rapporte à une bioélectrode à base de Flavine Adénine Dinucléotide-Glucose Déshydrogénase, à ses utilisations pour la détection ou l'oxydation du glucose, à des dispositifs la comprenant, en particulier un dispositif de détection du glucose ou une pile enzymatique à biocarburant pour l'oxydation du glucose. Elle se rapporte également à des procédés de fabrication de cette bioélectrode. La détection du glucose dans l'urine ou le sang est importante pour détecter les personnes diabétiques. Ainsi, un dispositif de détection du glucose est également important. Un dispositif de contrôle du glucose qui mesure le taux de glucose dans le sang ou l'urine des patients diabétiques est une nécessité pour ces patients pour contrôler leur diabète. De tels dispositifs doivent idéalement être des dispositifs facilement transportables, c'est-à-dire de petite taille et de faible poids. Un grand nombre de biocapteurs ampérométriques pour la détection et la quantification du glucose ont été développés dans les dernières années. Par ailleurs, le développement rapide de la technologie médicale a récemment permis de directement contrôler et diagnostiquer les performances d'un organe dans le corps par des dispositifs implantés. L'alimentation en énergie de ces dispositifs par des piles à biocombustible enzymatiques est très prometteuse, en particulier lorsque le biocarburant est du glucose car dans ce cas, la pile est constamment alimentée en énergie électrique à partir du glucose contenu dans les fluides physiologiques humains. Les détecteurs de glucose, tout comme les biopiles enzymatiques fournissant de l'énergie par oxydation du glucose, utilisent des enzymes pour agir en tant que catalyseurs convertissant le glucose en énergie électrique. En tant qu'enzymes pour détecter le glucose et/ou l'oxyder, les 30 enzymes Flavine Adénine Dinucléotide-Glucose Déhydrogènase (FAD-GDH) ont été particulièrement étudiées et promues dans les dernières années. 3060859 2 La FAD-GDH est une enzyme thermostable qui présente une activité d'oxydation hautement sélective du glucose et qui n'utilise pas l'oxygène comme accepteur d'électrons. Zafar et al., dans "Characterization of different FAD-dependent 5 glucose dehydrogenases for possible use in glucose-based biosensors and biofuelcells", Anal Bioanal Chem (2012) 402: 2069-2077 décrivent quant à eux une électrode constituée d'un barreau de graphite sur le sommet duquel différentes enzymes FAD-GDH ont été déposées puis réticulées dans un polymère Os. Cependant, de telles électrodes ne permettaient pas d'obtenir une 10 densité de courant élevée montrant ainsi que le contact électrique entre l'enzyme et le graphite n'était pas suffisant. L'invention vise à pallier les problèmes des électrodes à base de FAD-GDH de l'art antérieur. A cet effet, l'invention propose une bioélectrode caractérisée en ce 15 qu'elle comprend la superposition de : - une première couche de nanotubes de carbone, - une seconde couche, déposée sur la première couche de nanotubes de carbone, constituée de molécules aromatiques choisies dans le groupe formé par la 9,10-phénanthrènequinone, la 1,10-phénanthroline-5,6-dione, la 9,10-anthraquinone, 20 la 1,10-phénanthroline, la 5-méthy1-1,10-phénanthroline, le pyrène, le 1-aminopyrène, l'acide pyrène-1 -butyrique, et les mélanges de deux ou plus de ceux-ci, - une troisième couche d'enzymes Flavine Adénine DinucléotideGlucose Déhydrogènase (FAD-GDH) adsorbée sur la seconde couche des molécules aromatiques. 25 La bioélectrode de l'invention peut de plus comprendre une quatrième couche en un matériau poreux et/ou hydrophile recouvrant au moins la surface libre de la troisième couche d'enzymes FAD-GDH. Ce matériau poreux et/ou hydrophile est de préférence en alginate, en chitosan, en Nafione ou en gel de silice. De préférence, dans la bioélectrode selon l'invention, la seconde couche de molécules aromatiques est constituée de molécules de 1,10-phénanthroline5,6-dione. 3060859 3 Egalement de préférence, dans la bioélectrode selon l'invention la couche de nanotubes de carbone comprend entre 2,5 1.tg et 510 jag de nanotubes de carbone par cm2 de surface de couche, de préférence entre 2,5 et 100 pg de nanotubes de carbone par cm2 de surface de la première couche de nanotubes de carbone. 5 Dans un premier mode de réalisation, la bioélectrode de l'invention comprend de plus un support en un matériau conducteur d'électrons, de préférence en carbone vitreux, sous la première couche de nanotubes de carbone. Encore de préférence, la bioélectrode de l'invention comprend de plus un fil en un matériau électriquement conducteur relié à la surface de la couche de 10 nanotubes de carbone qui n'est pas recouverte de la seconde couche de molécules aromatiques . En tant que matériau électriquement conducteur, sont habituellement utilisés le cuivre, le cuivre argenté, ou le platine. Dans la bioélectrode de l'invention, de préférence le fil conducteur 15 est en cuivre argenté. Dans un second mode de réalisation de la bioélectrode de l'invention, la bioélectrode de l'invention comprend de plus une couche d'enrobage imperméable aux fluides, de préférence en un polymère à base de silicone, déposée sur les surfaces libres des couches de nanotubes de carbone et d'enzymes et sur les 20 bords de la superposition des première, seconde et troisième couches de nanotubes de carbone, de molécules aromatiques et d'enzymes FAD-GDH. L'invention propose également un dispositif comprenant une bioélectrode selon l'invention. Ce dispositif peut être une cellule enzymatique à biocarburant. 25 Ce dispositif peut également être un détecteur de glucose, lorsque la couche d'enrobage n'est pas présente. L'invention propose encore l'utilisation d'une bioélectrode selon l'invention ou d'un dispositif selon l'invention pour l'oxydation du glucose. L'invention propose aussi un premier procédé de fabrication d'une 30 bioélectrode selon l'invention, caractérisé en ce qu'il comprend les étapes suivantes : a) préparation d'une suspension ayant une concentration comprise entre 0,5 ing.mL-1 à 10 ing.mL-1, et de préférence 2,5 mg.rriL-1 de nanotubes de 3060859 4 carbone dans un solvant organique, de préférence choisi parmi la 1-méthy1-2- pyrrolidinone (NMP), le dichlorométhane (DCM), l'acétonitrile (ACN), le 1,3- dioxolane (DXL), le diméthylformamide (DMF)), et les mélanges de deux ou plus de ceux-ci, de préférence la NMP, 5 b) dépôt d'une goutte (drop-casting) de la suspension de nanotubes de carbone obtenue à l'étape a) sur un support en un matériau conducteur d'électrons, de préférence en carbone vitreux, c) évaporation du solvant organique de la suspension de nanotubes de carbone, ce par quoi une couche de nanotubes de carbone est formée sur le support, 10 d) préparation d'une solution comprenant des molécules aromatiques choisies dans le groupe consistant en la 9,10-phénanthrènequinone, la 1,10- phénanthroline-5,6-dione, la 9,10-anthraquinone, la 1,10-phénanthroline, la 5-méthyl1,10-phénanthroline, le pyrène, le 1-aminopyrène, l'acide pyrène-l-butyrique, et les mélanges de deux ou plus de celles-ci, et ayant une concentration en molécules 15 aromatiques comprise entre 0,5 namo1.L-1 à 15 trimo1.L-1, et de préférence 2,5 mmol.L' 1, dissoutes dans un solvant organique choisi parmi la NMP, le DCM, FACN, le DXL, le DMF, et les mélanges de deux ou plus de ceux-ci, de préférence I'ACN, identique ou différent du solvant organique de la suspension de nanotubes de carbone, e) dépôt sur une surface de la couche de nanotubes de carbone 20 obtenue à l'étape c), de la solution de molécules aromatiques obtenue à l'étape d), par dépôt d'une goutte (drop-casting) de la solution de molécules aromatiques sur la surface de la couche de nanotubes de carbone ou par incubation d'au moins la surface libre de la couche de nanotubes de carbone dans la solution de molécules aromatiques obtenue à l'étape d), la goutte ou la solution d'incubation ayant de préférence un 25 volume compris entre 5 et 200 j.it, plus préférablement le volume étant de 175 f) évaporation du solvant de la solution de molécules aromatiques déposée à l'étape e), ce par quoi une couche de molécules aromatiques est formée sur la couche de nanotubes de carbone, g) préparation d'une solution aqueuse d'enzymes FAD-GDH ayant 30 de préférence une concentration en enzymes FAD-GDH comprise entre 0,1 mg.mt-1 à 5 mg.mL-1, et de préférence 0,75 ing.mL-1 d'enzymes FAD-GDH, 3060859 5 h) dépôt sur la couche de molécules aromatiques obtenues à l'étape f), de la solution d'enzymes FAD-GDH obtenue à l'étape g), par incubation d'au moins la surface libre de la couche de molécules aromatiques obtenue à l'étape f), dans une solution aqueuse contenant les enzymes FAD-GDH obtenue à l'étape g), ou 5 par dépôt d'une goutte (drop-casting) de ladite solution aqueuse contenant les enzymes FAD-GDH obtenue à l'étape g) sur la surface libre de la couche de molécules aromatiques. La goutte ou la solution d'incubation ayant de préférence un volume compris entre 5 et 200 plus préférablement le volume étant de 40 'IL, Dans ce premier procédé, de préférence l'étape a) de dépôt d'une 10 goutte de la dispersion de nanotubes de carbone est répétée au moins une fois. L'invention propose encore un second procédé de fabrication d'une bioélectrode selon l'invention caractérisé en ce qu'il comprend les étapes suivantes : A) préparation d'un volume de 150 mL d'une suspension de nanotubes de carbone dans un solvant organique de préférence choisi parmi la NMP, 15 le DCM, l'ACN, le DXL, le DMF, et les mélanges de deux ou plus de ceux-ci, de préférence le DMF, la suspension ayant une concentration en nanotubes de carbone comprise entre 1 mg.m1:1 et 15 mg.m1:1, et de préférence de 1 ing.mL-1, B) préparation d'une solution de 5 mL contenant 0,3 mmol de molécules aromatiques choisies dans le groupe constitué par la 9,1020 phénanthrènequinone, la 1,10-phénanthroline-5,6 diane, la 9,10-anthraquinone, la 1,10-phénanthroline, la 5-méthy1-1,10-phénanthroline, le pyrène, le 1-aminopyrène, l'acide pyrène- 1 -butyrique, et les mélanges de deux ou plus de celles-ci, de préférence de 1,10-phénanthroline-5,6 dione, dans un solvant organique identique ou différent du solvant organique de la suspension de nanotubes de carbone obtenue à l'étape a), de 25 préférence du DMF, C) ajout des 5 mL de la solution de molécules aromatiques obtenue à l'étape B) dans les 150 mL de la suspension de nanotubes obtenue à l'étape A), et mélange la suspension obtenue, D) filtration de la dispersion obtenue à l'étape C) à travers un 30 support filtrant, E) évaporation du solvant de la suspension de nanotubes de carbones et du solvant de la solution de molécules aromatiques, ce par quoi une couche de 3060859 6 nanotubes de carbone, elle-même recouverte sur au moins une de ses surfaces d'une couche desdites molécules aromatiques sont formées, F) préparation d'une solution aqueuse d'enzymes FAD-GDH ayant une concentration en enzymes FAD-GDH comprise entre 0,1 et 5 mg.mL-1, de 5 préférence 0,75 ing.mL-1, G) dépôt par drop-casting de 150 'IL de la solution d'enzymes FADGDH préparée à l'étape F) sur la surface libre de la couche de molécules aromatiques formant ainsi une couche d'enzymes FAD-GDH adsorbés sur la couche de molécules aromatiques, 10 H) retrait de l'assemblage obtenu à l'étape G) du support filtrant. L'invention propose encore un procédé de fabrication d'une bioélectrode selon l'invention, caractérisé en ce qu'il comprend les étapes suivantes : al) préparation d'un volume de 150 mL d'une suspension de nanotubes de carbone dans un solvant organique choisi parmi la NMP, le DCM, 15 l'ACN, le DXL, le DMF, et les mélanges de deux ou plus de ceux-ci, de préférence du DMF, la suspension ayant une concentration en nanotubes de carbone comprise entre I mg.mL-1 et 15 mg.mL-1, de préférence de 1 mg.mL-1, bl) préparation d'une solution de molécules aromatiques de concentration comprises entre 0,1 trimai:' et 10 mmo1.L-1, de préférence 10 mmol.L- 20 et choisies dans le groupe constitué par la 9,10-phénanthrènequinone, la 1,10- phénanthroline-5,6-dione, 9,10-anthraquinone, la 1,10-phénanthroline, la 5-méthy1- 1,10-phénanthroline, le pyrène, le 1-aminopyrène, l'acide pyrène-1-butyrique, et les mélanges de deux ou plus de celles-ci, de préférence de 1,10-phénanthroline-5,6 dione, dans un solvant organique choisi parmi la NMP, le DCM, l'ACN, le DXL, le 25 DMF, et les mélanges de deux ou plus de ceux-ci, identique ou différent du solvant organique de la suspension de nanotubes de carbone obtenue à l'étape al), de préférence du DMF, cl) filtration de la dispersion obtenue à l'étape al) à travers un support filtrant, 30 dl) évaporation du solvant de la dispersion de nanotubes de carbone déposée à l'étape cl) ce par quoi une couche de nanotubes de carbone est formée, 3060859 7 el) retrait de la couche de nanotubes de carbone obtenue à l'étape dl) du support filtrant, fl) dépôt par drop-casting de 150 p.L de la solution de molécules aromatiques obtenue à l'étape bl) sur au moins une surface de la couche de nanotubes 5 de carbone obtenue à l'étape el), gl) évaporation du solvant de la solution de molécules aromatiques déposée à l'étape fl), ce par quoi une couche desdites molécules aromatiques est formée sur la couche de nanotubes de carbone, hl) préparation d'une solution aqueuse d'enzymes FAD-GDH ayant 10 une concentration en enzymes FAD-GDH comprise entre 0,1 et 5 mg.mL-1, il) dépôt par drop-casting de 150 itL de la solution d'enzymes FADGDH obtenue à l'étape hl) sur la couche de molécules aromatiques, formant ainsi une couche d'enzymes FAD-GDH adsorbés sur la couche (3). De préférence, les second et troisième procédés de l'invention 15 comprennent de plus, une étape kl) de fixation d'un fil en un matériau électriquement conducteur, de préférence en un matériau choisi parmi le cuivre, le cuivre argenté, le platine, plus préférablement en cuivre argenté, sur la surface de la couche de nanotubes de carbone non recouverte de la couche de molécules aromatiques, cette étape étant mise en oeuvre avant ou après l'étape G) ou il) de dépôt de la couche 20 d'enzymes FAD-GDH. De préférence, tous les procédés de fabrication d'une bioélectrode selon l'invention comprennent de plus une étape d'enrobage de la superposition : couche de nanotubes de carbone / couche de molécules aromatiques /couche d'enzymes FAD-GDH/fii en un matériau électriquement conducteur, de préférence 25 avec un composé à base de silicone. L'invention sera mieux comprise et d'autres caractéristiques et avantages de celle-ci apparaîtront plus clairement à la lecture de la description explicative qui suit et qui est faite en référence aux figures dans lesquelles : - la figure 1 montre un premier mode de réalisation de l'électrode de 30 l'invention, décrit à l'exemple 1, - la figure 2 montre un deuxième mode de réalisation de l'électrode de l'invention, décrit à l'exemple 2, 3060859 8 - la figure 3 montre un troisième mode de réalisation de l'électrode de l'invention, décrit à l'exemple 3, et - la figure 4 montre les voltampérogrammes obtenus avec les électrodes obtenues aux exemples 1, 4 à 8 et aux exemples comparatifs 2 et 4 à 6. 5 Comme montré en figure 1, dans un premier mode de réalisation, la bioélectrode de l'invention comprend la superposition sur un support conducteur, noté 1 en figure 1, d'une couche, notée 2 en figure 1, de nanotubes de carbone, sur laquelle est déposée une couche, notée 3 en figure 1, de molécules aromatiques, sur laquelle est déposée une couche, notée 4 en figure 1, d'enzymes Flavine Adénine 10 Dinucléotide-Glucose Déhydrogènase (FAD-GDH). Dans l'invention, par nanotube de carbone, on entend un nanotube de carbone dont au moins une dimension est inférieure à 1500 nm. La couche 2 de nanotubes de carbone peut être constituée de nanotubes de carbone simple paroi ou mufti-parois. 15 Cependant, de préférence, elle est constituée de nanotubes de carbone muid-parois. En effet, les nanotubes de carbone mutli-parois ont un diamètre externe plus élevé et donc une surface développée plus élevée, ce qui permet de mieux immobiliser les molécules aromatiques et les enzymes. 20 De préférence, les nanotubes de carbone ont un rapport longueur (L) sur diamètre noté L/diamètre compris entre 100 et 5000. De préférence les nanotubes de carbone ont une longueur de 1,5 mn et un diamètre interne de 9,5 nm. La couche 2 de nanotubes de carbone doit être poreuse. 25 La taille des pores dans la couche 2 de nanotubes de carbone doit être supérieure à 8 nm, la taille de l'enzyme FAD-GDH étant de 78 A. (7,8 nm). De préférence, la taille des pores de la couche 2 de nanotubes de carbone est comprise entre 8 et 50 nm. Plus préférablement, la taille des pores de la couche de nanotubes de 30 carbone est de 10 nm. Les molécules aromatiques formant la couche 3 sont liées par interaction 7E-TC sur la couche 2 de nanotubes de carbone. 3060859 9 Bien qu'en figure I (comme en figures 2 et 3), la couche 2 de nanotubes de carbone ainsi que la couche 3 de molécules aromatiques sont représentées comme une véritable superposition, l'homme de l'art comprendra aisément que la couche 2 de nanotubes de carbone étant poreuse est constituée elle- 5 même de plusieurs "sous-couches" de nanotubes de carbone, les molécules aromatiques se lient également aux nanotubes de carbone (sous-couches). Ainsi, les couches 2 et 3 ne sont pas individualisées mais imbriquées l'une dans l'autre. Les molécules aromatiques favorisent le transfert des électrons entre 10 l'enzyme et les nanotubes de carbone. Elles jouent de plus le rôle de molécules orientant la structure tridimensionnelle de l'enzyme qui sera ensuite adsorbée sur ces molécules de telle sorte à favoriser le transfert électronique de l'enzyme vers les nanotubes de carbone. Les molécules aromatiques formant la couche 3 sont choisies parmi 15 la 9,10-phénanthrènequinone, la 1,10-phénanthroline-5,6-dione, la 9,10- anthraquinone, la 1,10-phénanthroline, la 5-méthy1-1,10-phénanthroline, le pyrène, le 1-aminopyrène, l'acide pyrène- 1 -butyrique, et les mélanges de deux ou plus de ces molécules. De préférence, les molécules aromatiques formant la couche 3 sont 20 des molécules de 1,10-phénanthroline-5,6-dione. Et il est particulièrement surprenant que de telles molécules aromatiques puissent jouer le rôle de médiateur entre les nanotubes de carbone et l'enzyme FAD-GDH car, en particulier, la molécule de 1,10-phénanthroline est connue pour être un inhibiteur de l'enzyme FAD-GDH, pour l'oxydation du glucose 25 car elle prend la place du glucose dans cette réaction d'oxydation. L'activité inhibitrice de la 1,10-phénanthroline pour la réaction de la FAD-GDH est d'ailleurs soulignée par les sociétés commercialisant cette enzyme, voir par exemple Sekisui Enzymes, "Glucose Dehydrogenase FAD Dependent, Catalogue n'GLDE-70-1192, E.0 number 1.1.99.10". 30 La couche d'enzymes FAD-GDH, notée 4 dans les figures I à 3, est une couche de fonctionnalisation des molécules aromatiques de la couche notée 3 dans les figures 1 à 3. 3060859 10 L'enzyme ou les enzymes formant la couche 4 est (sont) adsorbée(s) sur les molécules aromatiques fonnant la couche 3. Là encore, bien qu'en figure 1 (tout comme en figures 2 et 3), la couche 4 d'enzymes FAD-GDH est représentée comme une couche distincte en 5 contacte uniquement avec la couche 3 de molécules aromatiques, l'homme de l'art comprendra aisément que les enzymes FAD-GDH constituant la couche 4 sont également adsorbés sur les molécules organiques qui sont elles-mêmes liées (par liaison n-71) aux nanotubes de carbone présents dans les sous-couches de la couche 2 de nanotubes de carbone. 10 Autrement dit, la superposition des couches 2, 3 et 4 est constituée en réalité d'assemblages individuels nanotube de carbone-molécule aromatique-enzyme FAD-GDH. Dans ce premier mode de réalisation, de préférence, la quantité de nanotubes de carbone déposée sur la surface du support I est comprise entre 2,5 ug de 15 nanotubes de carbone par cm2 de surface du substrat 1 et 510 lig de nanotubes de carbone par cm2 de surface du support 1, pour une application de l'électrode dans un capteur de glucose et est comprise entre 5 lig et 100 lig de nanotubes de carbone par cm2 de surface du support 1 lorsque l'électrode est destinée à être utilisée en tant qu'électrode d'une biopile à biocarburant pour l'oxydation du glucose. 20 En effet, dans une telle application, si la quantité de nanotubes de carbone par crn2 de surface du support est inférieure à S ug, il n'y a plus assez de nanotubes de carbone pour produire un courant catalytique qui permette à la bio-pile de fournir de l'énergie électrique suffisante et lorsque la quantité de nanotubes de carbone est supérieure à 100 itg par cm2 de surface du support 1, la couche 2 de 25 nanotubes de carbone est formée de plusieurs sous couches de nanotubes de carbone empilées les unes sur les autres et les couches internes (celles qui ne sont pas à la surface) de nanotubes de carbone ne voient une concentration plus faible en glucose puisque celui-ci est oxydé principalement dans les couches supérieures. Dans ce premier mode de réalisation de l'invention l'électrode est 30 une électrode supportée sur un support noté 1 en figure 1. Mais, dans un second mode de réalisation montré en figure 2, la bioélectrode de l'invention est auto-supportée. 3060859 11 La superposition de couches 2, 3 et 4 telle que décrite dans le premier mode de réalisation est alors réalisée sur une surface de ce support 1. Le support 1 est en un matériau électroniquement conducteur, de préférence en carbone vitreux. 5 Dans le second mode de réalisation de la bioélectrode de l'invention, celle-ci comprend de plus un fil conducteur en un matériau électriquement conducteur pour transférer le courant de l'électrode vers le dispositif de détection ou d'oxydation du glucose. Dans tous les modes de réalisation de la bioélectrode de l'invention, 10 et comme montré en figure 3, au moins la surface libre de la couche 4 d'enzymes FAD-GDH est protégée par une couche notée 6, en figure 3, en un matériau poreux et/ou hydrophile. Cette couche 6 a un rôle de protection des enzymes FAD-GDH en empêchant le déplacement des enzymes FAD-GDH dans le milieu dans lequel la 15 bioélectrode de l'invention est destiné à être utilisée. Cette couche 6 doit être en un matériau poreux pour permettre l'accès du fluide contenant le glucose aux enzymes FAD-GDH et au déplacement des produits de la réaction d'oxydation (le gluconolactone et les protons), tout en ne laissant pas passer les enzymes FAD-GDH. 20 Dès lors, le diamètre des pores du matériau constituant la couche 6 doit être inférieur à 78 À. Il est de préférence inférieur à 75 À. Cela permet de d'encapsuler l'enzyme sur l'électrode tout en assurant la diffusion du substrat et du produit jusqu'à et hors de l'électrode respectivement. Le matériau constituant la couche 6 est de préférence hydrophile, 25 également, pour améliorer le déplacement, dans la bioélectrode, du milieu aqueux dans laquelle elle sera placée. De préférence, la couche 6 est en alginate, ou en chitosan, ou en Nafion® ou en gel de silice. La couche 6 recouvre de préférence toute la bioélectrode. 30 Cependant, lorsqu'une couche 5 d'enrobage en un matériau imperméable aux fluides est fournie, seule la surface de la couche 4 doit impérativement être recouverte avec la couche 6. 3060859 12 En effet, lorsque la bioélectrode de l'invention est destinée à être placée dans une biopile pour l'oxydation du glucose, elle est de préférence enrobée, comme montré en figure 3, dans une couche d'un matériau imperméable aux fluides formant ainsi une couche d'enrobage, notée 5 en figure 3. 5 Cette couche d'enrobage 5 ne doit pas recouvrir la couche 6. La couche 5 est en un matériau imperméable aux fluides, de préférence en un matériau à base de silicone. Cette couche 5 pei met d'assurer la stabilité de la superposition de couches constituant la bioélectrode de l'invention et d'empêcher le déplacement des 10 nanotubes de carbone, des molécules aromatiques et des enzymes FAD-GDH dans lequel la bioélectrode de l'invention est à placer. Cette couche 5 est particulièrement importante, lorsque la couche 6 ne recouvre pas l'ensemble de la superposition des couches 2, 3 et 4 et éventuellement du support 1. 15 L'invention propose également un dispositif comprenant une bioélectrode selon l'invention. Ce dispositif peut être une biopile à biocarburant dans laquelle l'énergie est produite par l'oxydation du glucose. En effet, la bioélectrode de l'invention est de très petite taille et très 20 légère et peut être placée dans un dispositif portable miniaturisé ou implanté directement dans le corps d'un humain ou d'un animal. Ce dispositif peut également être un dispositif de détection et de quantification du glucose dans un fluide corporel humain tel que le sang, l'urine, les larmes ou la sueur. Dans ce cas, la bioélectrode n'est pas enrobée dans la couche 5 25 mais recouverte en totalité de la couche 6. La bioélectrode de l'invention peut être fabriquée par des procédés très simples qui ne mettent en oeuvre aucune réaction chimique ni étape de synthèse de création de polymères actifs redox ou d'assemblages supra-moléculaires compliqués. De plus, avec les procédés de l'invention, les épaisseurs des 30 bioélectrodes et les quantités de molécules aromatiques méadiatrices et d'enzymes peuvent être modifiées selon la sensibilité et l'efficacité requise pour l'application voulue de ces bioélectrodes. 3060859 13 Un premier procédé de fabrication de la bioélectrode selon l'invention est un procédé de fabrication d'une bioélectrode supportée sur un support 1 rigide. Le support 1 est en un matériau électriquement conducteur, de 5 préférence en carbone vitreux. Ce procédé comprend, comme tous les autres procédés selon l'invention : une étape de préparation d'une suspension de nanotubes de carbone dans un solvant organique. A titre de solvant organique utilisable pour cette suspension, on 10 citera la NMP, le DCM, l'ACN, le DXL le DMF et les mélanges de deux ou plus de ceux-ci. Le solvant organique préféré est la NMP car ce solvant a une meilleure affinité (mouillabilité) avec le support 1, lorsque ce dernier est en carbone vitreux. 15 La suspension devra avoir une concentration en nanotubes de carbone petmettant de déposer, sous la forme d'une goutte (méthode dite "drop-casting" en anglais) une quantité de nanotubes de carbone comprise entre 2,5 itg et 510 ug par cm2 de surface du support 1, lorsque la bioélectrode de l'invention est à utiliser dans un capteur de glucose. 20 Généralement une concentration comprise entre 0,5 mg.mL-1 et 10 mg.mL-I est utilisée. Si la concentration en nanotubes de carbone de la dispersion est trop élevée, les couches de nanotubes de carbone obtenues sont moins stables et moins reproductibles en raison d'une dispersion moins bonne dans la solution. De préférence une concentration de 2,5 mg.mL-1 est utilisée. 25 La quantité de nanotubes déposés sur le support 1 est de préférence comprise entre 5 1..ig et 100 pig de nanotubes de carbone par cm2 de surface du support lorsque la bioélectrode est destinée à être utilisée pour fabriquer une biopile à combustible biologique. En effet, dans ce cas la quantité de nanotubes de carbone est 30 inférieure à 5 jig par cm2 de surface du support, il n'y a plus assez de nanotubes de carbone pour fournir un courant catalytique qui permette à la pile de fournir de l'énergie. 3060859 14 Mettre plus de 100 1.4g par cm2 de surface du support, l'épaisseur de cette couche est alors importante et les nanotubes de carbone qui sont sous les autres nanotubes de carbone ne 'servent' pas pour l'oxydation du glucose car le glucose présent dans le fluide est oxydé par les nanotubes plus en surface du support ; le 5 glucose ne diffuse donc plus dans toute la couche formée par les nanotubes. Ensuite, toujours comme pour tous les procédés de l'invention, ce premier procédé de l'invention comprend une étape de préparation d'une solution de la ou des molécules aromatiques voulues par dissolution de cette (ces) molécule(s) aromatique(s) dans un solvant organique. Le solvant peut être identique ou différent 10 du solvant organique de la suspension de nanotubes de carbone. Ainsi, à titre de solvant organique utilisable pour solubiliser la ou les molécules organiques, on peut citer la NMP, le DCM, l'ACN, le DXL, le DMF et les mélanges de deux ou plus de ceux-ci. Cependant, de préférence, le solvant organique pour la mise en 15 solution de la ou des molécules aromatiques est identique au solvant organique utilisé pour mettre en suspension les nanotubes de carbone. A ce titre, il est également de préférence du NMP dans le premier procédé de l'invention. La concentration en molécules organiques dans cette solution est de 20 préférence comprise entre 0,5 mmol L-1 à 15 mmol L-1. Elle est de préférence de 2,5 mmol Le premier procédé de l'invention, comme tous les procédés de l'invention, comprend également une étape de préparation d'une solution aqueuse d'enzymes FAD-GDH. 25 Par solution aqueuse on entend une solution tampon de pH compris entre 4,0 et 9,0. Les solutions tampons qui peuvent être utilisées ainsi que leurs proportions dans l'eau sont à base d'acide citrique, d'acide acétique, de phosphate, de tout autre espèce susceptible de jouer le rôle d'un tampon ou de mélanges de deux ou plus de ceux-ci pour garder des pHs compris entre 4,0 et 9,0. 30 La concentration en enzymes FAD-GDH dans cette solution aqueuse est de préférence comprise entre 0,1 mg.mL-I et 5 mg.mL-1. Elle est plus préférablement de 0,75 mg.mL-1. 3060859 15 Une fois la suspension de nanotubes de carbone préparée, dans le premier procédé de fabrication de la bioélectrode de l'invention, une goutte d'un volume maximal de 20 ut de la dispersion de nanotubes de carbone est déposée sur une surface du support 1. 5 En effet, si le volume de goutte déposé est plus important, l'épaisseur de la couche de nanotubes de carbone est augmentée et pourrait être nuisible à la diffusion du glucose dans la couche poreuse. Eventuellement cette étape peut être répétée une fois ou plus pour augmenter la quantité de nanotubes de carbone déposés et ainsi augmenter la surface 10 spécifique active de la bioélectrode. Une fois la formation d'une couche 2 de nanotubes de carbone de l'épaisseur voulue obtenue, la solution de molécules aromatiques est mise en contact avec cette couche de nanotubes de carbone, en général à température ambiante (entre 15 et 30°C). 15 Cette mise en contact peut être réalisée par incubation de l'ensemble support 1 recouvert de la couche 2 de nanotubes de carbone dans la solution de molécules aromatiques ou de seulement la surface libre de la couche 2 de nanotubes de carbone par dépôt d'une goutte de la solution de molécules aromatiques directement sur la couche de nanotubes de carbone. 20 La solution de molécules aromatiques est laissée en contact avec la couche 2 de nanotubes de carbone pendant une durée comprise entre 5 minutes et 1 heure pour permettre une fonctionnalisation des nanotubes de carbone. Une durée supérieure à 1 heure ne permet pas d'obtenir l'adsorption de plus de molécules aromatiques. 25 Ensuite l'assemblage du support I / couche 2 de nanotubes de carbone / couche 3 de molécules aromatiques en solution est rincé avec de l'eau distillée pour éliminer les molécules aromatiques qui ne seraient adsorbées que faiblement sur les nanotubes de carbone de la couche 2. En effet, les molécules aromatiques sont adsorbées sur les nanotubes 30 de carbone par une interaction n-n et forment ainsi une couche 3 de molécules aromatiques. 3060859 16 Ensuite, l'assemblage support 1 / couche de nanotubes de carbone 2 / couche 3 de molécules aromatiques est mis en contact avec la solution aqueuse contenant les enzymes FAD-GDH pendant une période de temps suffisante pour l'orientation préférentielle de l'enzyme FAD-GDH face aux molécules 5 organiques. Généralement, une durée variant de 4 heures à 1 jour à 4°C est utilisée. La solution aqueuse d'enzymes FAD-GDH est une solution tamponnée à un pH compris entre 4,0 et 9,0 et de préférence un pH de 7,0 pour ne pas 10 endommager l'enzyme FAD-GDH. Enfin, la bioélectrode ainsi obtenue est rincée abondamment avec la solution tamponnée (toujours pour ne pas endommager l'enzyme FAD-GDH) pour éliminer les enzymes adsorbées de façon lâche formant ainsi une couche 4 d'enzyme FAD-GDH. 15 Si la bioélectrode ainsi obtenue n'est pas utilisée immédiatement, elle est conservée dans une solution tampon ou à l'air jusqu'à utilisation ou réutilisation. Un second procédé pour fabriquer une bioélectrode selon l'invention est un procédé dans lequel la bioélectrode est autosupportée, c'est-à-dire qu'elle ne 20 comprend pas de support 1. Dans ce second procédé, une fois la suspension de nanotubes de carbone et les solutions de molécules et d'enzymes FAD-GDH préparées, la solution de molécules aromatiques est ajoutée à la suspension de nanotubes de carbone et la solution obtenue est traitée aux ultrasons généralement pendant 30 minutes. 25 Dans le second procédé de l'invention, la suspension de nanotubes de carbone a une concentration comprise entre 1 mg.mL-1 et 15 mg.mL-1, et de préférence de 1 mg.mL-1. Cette dispersion mixte nanotubes de carbone-molécules aromatiques est ensuite filtrée sous vide sur un filtre en un matériau polymère chimiquement inerte. 30 Un tel matériau polymère chimiquement inerte est de préférence le polytétrafluoroéthylène (PTFE). On a ainsi formé ce qui est appelé `Buckypaper' dans l'art. 3060859 17 Ce `Buckypaper' est retiré du filtre et laissé à sécher à plat, généralement pendant une nuit à température ambiante. Il est ensuite découpé à la taille voulue. Ensuite, ee 'Bucicypaper' est mis à incuber dans, ou est recouvert 5 d'une goutte, de la solution aqueuse tamponnée des enzymes FAD-GDH pendant entre 4 heures et 1 jour, de préférence une nuit, à 4°C. Après cette période d'incubation ou de maintien en contact, le `Buckypaper' est rincé avec une solution tampon pour éliminer les enzymes adsorbées de façon lâche à la surface des molécules aromatiques. Les solutions tampons qui 10 peuvent être utilisées ainsi que leurs proportions dans l'eau sont à base d'acide citrique, d'acide acétique, de phosphate, de tout autre espèce susceptible de jouer le rôle d'un tampon ou de mélanges de deux ou plus de ceux-ci pour garder des pHs compris entre 4,0 et 9,0. Pour assurer la connexion électrique de l'électrode, un fil métallique 15 est attaché au dos de l'électrode par exemple avec une pâte de carbone suivi par l'application d'un matériau silicone. Cette étape d'attache du fil métallique peut être effectuée avant ou après la formation de la couche 4 d'enzymes FAD-GDH. Le troisième procédé de l'invention consiste également à préparer un 20 `Buckypaper', mais cette fois uniquement constitué de nanotubes de carbone. Ainsi, la différence entre le second procédé et le troisième procédé de l'invention est que la suspension de nanotubes de carbone n'est pas mélangée à la solution de molécules aromatiques avant d'être déposée sur un support filtrant mais est déposée seule sur le support filtrant. 25 Puis le solvant de la suspension de nanotubes de carbone est filtré et la couche de nanotubes de carbone ainsi obtenue est retirée du support filtrant : on a obtenu un 'Buckypaper' uniquement constitué de nanotubes de carbone. Ensuite, la solution de molécules aromatiques est déposée par 'drop-casting' sur cette couche de nanotubes de carbone, comme dans le premier procédé de 30 l'invention. On procède ensuite comme dans le premier procédé de l'invention. 3060859 18 Afin de mieux faire comprendre l'invention, on va maintenant en décrire, à titre purement illustratif et non limitatif plusieurs exemples de mise en oeuvre. Exemple 1: Fabrication d'une bioélectrode selon l'invention 5 supportée sur un support en carbone vitreux. Cet exemple sera décrit en référence à la figure 2 annexée. Une suspension de nanotubes de carbone multi-parois (9,5 nm de diamètre, pureté supérieure à 95%) est obtenue à partir de nanotubes de carbone non fonctionnalisés par traitement aux ultrasons dans le NMP pendant 30 minutes. 10 La concentration en nanotubes de carbone de cette suspension est de 2,5 ing.rnL-1. La dispersion est stable et est vigoureusement secouée pour améliorer la reproductibilité du dépôt de la couche de nanotubes de carbone sur le support 1. 15 Une goutte d'un volume de 20 !IL de cette suspension est déposée sur la surface du support 1 en carbone vitreux. La NMP est ensuite évaporé sous vide moyen (Videmax = 10-3 mbar). On obtient ainsi le support 1 en carbone vitreux revêtu sur une de ses surfaces d'une couche 2 de nanotubes de carbone secs. 20 Cet assemblage est ensuite mis à incuber dans une solution de 1,10- phénanthroline-5,6-dione à une concentration de 2,5 mmol.L-1, dans de l'ACN, pendant 1 heure à température ambiante. L'assemblage ainsi obtenu est ensuite rincé abondamment avec de l'eau distillée pour éliminer les molécules de 1,10-phénanthroline-5,6-dione non 25 complètement liés aux nanotubes de carbone de la couche 2. On obtient alors à ce stade un assemblage support 1 / couche 2 de nanotubes de carbone / couche 3 de molécules de 1,10-phénanthroline-5,6-dione. Une goutte de 40 iL de solution d'enzymes FAD-GDH tamponnée à pH 7,0 et ayant une concentration de 0,75 ing.mL-1 d'enzymes est ensuite déposée sur 30 la surface de l'assemblage obtenu des trois couches 1, 2 et 3. Cet assemblage est ensuite laissé une nuit à 4°C pour adsorption des enzymes. 3060859 19 Finalement, l'assemblage obtenu est rincé abondamment avec une solution tampon Mcllvaine (0,2 mol L-1 Na2HPO4, 0,1 mol L-1 acide citrique) tamponnée à pH 7,0 pour éliminer les enzymes adsorbées de façon lâche sur la surface des molécules de 1,10-phénanthroline-5,6-dione. 5 Exemple 2 : Fabrication d'une bioélectrode selon l'invention auto- supportée (électrode `B u.ckypaper'). Une suspension de nanotubes de carbone multi-parois dans du DMF est préparée par addition de 150 mg de nanotubes de carbone multi-parois non fonctionnalisés (9,5 nm de diamètre, pureté supérieure à 95%) dans 150 mL de DMF. 10 La suspension obtenue a une concentration en nanotubes de carbone de 1 mg.mL-1. La dispersion est ensuite traitée aux ultrasons pendant 30 minutes. Une solution de molécules de 1,10-phénanthroline-5,6 dione est ensuite préparée par dissolution de 65 mg de solide dans un volume de 5 mL de DMF 15 et est ajoutée lentement dans la suspension de nanotubes de carbone multi-parois jusqu'à une concentration finale en molécule de 1,10-phénanthroline-5,6 dione de 2 mmol L-1. La suspension résultante est alors traitée aux ultrasons pendant 30 minutes supplémentaires. 20 Après une agitation vigoureuse manuelle pendant une minute, 66 mL de la suspension ainsi obtenue sont filtrés à travers un filtre millipores en PTFE (JHWP 0,45 µm de taille de pores, 46 mm de diamètre) en utilisant une pompe à vide (Vide. = 10-3 mbar). L'ensemble est lavé avec de l'eau distillée et laissé au repos pendant une heure. 25 Puis, l'assemblage couche 2 de nanotubes de carbone / couche 3 de molécules aromatiques est retiré du support de filtre et découpé en précurseur d'électrode de 10 mm de diamètre (surface spécifique géométrique de 0,785 cm2). Un contact électrique est obtenu via un fil métallique maintenu par une pâte de carbone (Acheson ; ELECTRODAG 423 SS) sur la surface libre de la 30 couche 2 de nanotubes de carbone de l'assemblage obtenu. 3060859 20 Puis 150 pt d'une solution d'enzyme FAD-GDH sont déposés sur la surface de l'assemblage de la couche 2 de nanotubes de carbone / couche 3 de molécules de 1,10-phénanthroline-5,6-dione. La solution d'enzymes FAD-GDH est une solution à 5 mg.m1:1 5 d'enzymes FAD-GDH préparée dans un tampon Mcllvaine pH 7,0 (0,2 mol.L-1 Na2HPO4, 0,1 mol L-1 acide citrique). L'ensemble est placé au réfrigérateur (4°C) une nuit puis rincé avec la solution tampon. Puis, l'autre face de la bioélectrode et ses côtés sont scellés avec une 10 pâte de silicone (fabricants : Rubson, GEB) pour former une couche d'enrobage 5. Exemple 3 On a procédé comme à l'exemple 2 mais on a de plus encapsulé l'ensemble dans une couche d'enrobage 6. Cette couche peut être en alginate, chitosan, Nafion , ou en gel de 15 silice, par exemple. On a obtenu l'électrode montrée en figure 3. Exemple 4 On a procédé comme à l'exemple 1 mais en remplaçant la molécule aromatique 1,10-phénanthroline-5,6-dione par une molécule de pyrène. 20 Exemple 5 On a procédé comme à l'exemple 1 mais les molécules aromatiques 1,10-phénanthroline-5,6 dione ont été remplacées par des molécules de 9,10- phénanthroline. Exemple 6 25 On a procédé comme à l'exemple 1 mais les molécules aromatiques 1,10-phénanthroline-5,6 dione ont été remplacées par la molécule de 5-méthy1-1,10- phénanthroline. Exemple 7 On a procédé comme à l'exemple 1 mais les molécules aromatiques 30 1,10-phénanthroline-5,6 dione ont été remplacées par la molécule de 1,4- naphthoquinone. 3060859 21 Exemple 8 On a procédé comme à l'exemple 1 mais les molécules aromatiques 1,10-phénanthroline-5,6 dione ont été remplacées par la molécule de 9,10- phénanthrènequinone. 5 Exemple 9 On a procédé comme à l'exemple 2 mais on a remplacé les molécules de 1,10-phénanthroline-5,6-dione Par des molécules de 9,10- phénanthroline. Exemple 10 10 On a procédé comme à l'exemple 2 mais on a remplacé les molécules de 1,10-phénanthroline-5,6-dione par des molécules de 5-méthyl 1,10phénanthroline. Exemple comparatif 1 Une bioélectrode de contrôle constituée uniquement du film de 15 nanotubes de carbone a été obtenu par préparation d'une suspension de nanotubes de carbone multi-parois à une concentration de 1 mg.mL-1 par addition de 150 mg de nanotubes de carbone non fonctionnalisés (9,5 nm de diamètre, pureté supérieure à 95%) dans 150 mL de DMF. Cette suspension est ensuite secouée manuellement pendant une 20 minute. 66 mL de la suspension est filtrée à travers un filtre millipores en PTFE (JHWP, taille de pores 0,45 Fini, 46 mm de diamètre) en utilisant une pompe à vide (Vidernax = 10-3 mbar). La couche de nanotubes de carbone a été lavée avec de l'eau 25 distillée et laissée au repos pendant une heure. Après la filtration, le `Buckypaper' résultant a été laissé séché à température ambiante. Puis le 'Buckypaper' obtenu est enlevé précautionneusement du filtre et coupé en une électrode de 10 mm de diamètre (surface géométrique 30 0,785 cm2). Exemple comparatif 2 3060859 22 Une dispersion de nanotubes de carbone mufti-parois a été préparée comme à l'exemple comparatif 1 sauf que la dispersion obtenue avait une concentration de 2,5 mg.mL-1. Ainsi, la quantité de nanotubes de carbone placée dans les 2 mL de 5 NMP était non pas de 150 mg mais de 5 mg. Une goutte d'un volume de 20 FtL de cette suspension a ensuite été déposée sur un support en carbone vitreux ayant une surface de 0,196 cm2. L'épaisseur de la couche de nanotubes de carbone obtenue était de 12 ± 4 itm. 10 Exemple comparatif 3 Une bioélectrode a été préparée en suivant la procédure de l'exemple 2 mais en s'arrêtant avant l'étape de dépôt d'une goutte de la solution à 5 mg.mL-' d'enzymes FAD-GDH. Ainsi, l'électrode obtenue n'était constituée que des nanotubes de 15 carbone sur lesquels étaient adsorbées les molécules aromatiques 1,10-phénanthroline-5,6-dione. Exemple comparatif 4 On a préparé une bioélectrode comme à l'exemple 1 sauf que l'étape d'adsorption de la molécule aromatique n'a pas été mise en oeuvre. 20 On a ainsi obtenu une bioélectrode constituée d'un support 1 en carbone vitreux recouvert sur une de ses faces d'une couche 2 en nanotubes de carbone sur laquelle sont adsorbées directement les enzymes FAD-GDH. Exemple comparatif 5 On a procédé comme à l'exemple 1 mais la molécule aromatique 25 utilisée était la flavine adénine dinucléotide (FAD : cofacteur de l'enzyme FAD- GDH). Exemple comparatif 6 On a procédé comme à l'exemple 1 mais la molécule aromatique utilisée était l'ester N-hydroxysuccinimide de l'acide pyrène butyrique. 30 3060859 23 Exemple comparatif 7 On a procédé comme à l'exemple 2 mais les molécules aromatiques 1,10-phénanthroline-5,6-dione ont été remplacées par des molécules de 1,4- naphthoquinone. 5 Exemple 11 Caractérisation des couches de nanotubes de carbone. La caractérisation de la couche de nanotubes de carbone obtenue à l'exemple comparatif 1 a été effectuée avec un microscope confocal à balayage laser. L'épaisseur du film de nanotubes de carbone obtenu à l'exemple comparatif 1 était de 275 ± 45 gm. 10 La couche de nanotubes de carbone obtenue à l'exemple comparatif 1 a été caractérisée avec un microscope électronique à balayage à un grossissement de 40 000. La caractérisation de la couche de nanotubes de carbone obtenue à l'exemple comparatif 2 a été effectuée avec un microscope confocal à balayage laser. 15 L'épaisseur du film de nanotubes de carbone obtenu à l'exemple comparatif 2 était de 12 ± 4 gni. La couche de nanotubes de carbone obtenue à l'exemple comparatif 2 a été caractérisée avec un microscope électronique à balayage à un grossissement de 40 000. 20 On a constaté que la couche de nanotubes de carbone obtenue à l'exemple comparatif 1 était plus dense que la couche de nanotubes de carbone obtenue à l'exemple comparatif 2, ce qui signifie que la filtration permet d'obtenir des couches plus compactes de nanotubes de carbone. L'électrode obtenue à l'exemple comparatif 7, c'est-à-dire un 25 `Buckypaper' constitué de nanotubes de carbone sur lesquels les molécules aromatique médiatrices 1,10-phénanthroline-5,6-dione sont adsorbées avant la filtration du mélange nanotubes / molécule aromatique, a également été étudiée au microscope électronique à balayage à un grossissement de 40 000. Cette étude a montré que la molécule aromatique 1,1030 phénanthroline-5,6-dione augmente encore l'agglutination des tubes entre eux, comme attendu, la 1,10-phénanthroline-5,6-dione jouant le rôle d'un liant entre les nanotubes de carbone en échangeant des électrons n. 3060859 24 Il en résulte donc des `Buckypaper' plus solides et plus flexibles que les `Buckypaper' non fonctionnalisés donnés en exemple comparatif 1 qui sont eux bien plus fragiles. Exemple 12 : Caractérisation électrochimique des électrodes 5 obtenues aux exemples 1 à 8 et aux exemples comparatifs 2, 3, 4 et 5. La figure 4 montre les voltampérogrammes cycliques obtenus avec chacune des électrodes obtenues aux exemples 1, 4 à 8 et aux exemples comparatifs 2, 4 à 6 ainsi que l'enzyme FAD-GDH seule. Dans la figure 4, les termes suivants ont les significations suivantes : 10 - uCNT = nanotubes de carbone seuls, FADGDH = CNTs fonctionnalisés par la FAD-GDH, - 25 mM glucose = CNTs fonctionnalisés par la FAD-GDH en présence d'une solution de glucose à 25 mmol L'1, - 25 mM glucose (FAD region) = idem que précédemment en 15 incluant la région électroactive du cofacteur de la FAD-GDH (la FAD) dans la fenêtre de mesure en présence d'une solution de glucose à 25 mmol L'i, - FAD = Flavine Adénine Dinucléotide, - 25 mM glucose = concentration de la solution en glucose de 25 mmol L'1, 20 PYR-NHS = ester N-hydroxysuccinimide de l'acide pyrène butyrique, - PYR = pyrène, - 1,4-NQ = 1,4-naphthoquinone, - PQ = 9,10-phénanthrènequinone, 25 - PL = 1,10-phénanthroline, MPL = 5-méthy1-1,10-phénanthroline, PLQ = 1,10-phénanthroline-5,6-dione. La cartouche notée A dans la figure 4 montre les voltampérogrammes cycliques obtenus pour des électrodes obtenues aux exemples 30 comparatifs 2 et 4. L'électrode testée était une électrode de carbone vitreux (support 1) recouverte de la couche 2 de nanotubes de carbone seule (exemple comparatif 2) ou 3060859 25 dans laquelle l'enzyme FAD-GDH seule a été déposée sur la couche 2 de nanotubes de carbone (exemple comparatif 4). On constate à partir du voltampérogramme montré en cartouche A qu'il n'y a aucun signal redox visible (entre -0,300 et 0,100 V vs ECS ; ECS : 5 électrode de référence au calomel saturé [équivalent français de SCE pour « saturated calomel electrode » en anglais]) sur une électrode de carbone vitreux recouverte d'une couche 2 de nanotubes de carbone (courbe 0 en pointillés). On constate également à partir du voltampérogramme montré en cartouche A qu'il n'y a aucune variation du courant catalytique en l'absence ou en 10 présence de glucose pour une électrode de carbone vitreux recouverte d'une couche 2 de nanotubes de carbone modifiée directement par la couche 4 d'enzyme FAD-GDH (la courbe 1 en traits pointillés a été obtenue en l'absence de glucose et la courbe en trait plein notée 2 est la courbe obtenue en présence de glucose ; 1 et 2 se superposent parfaitement). 15 La courbe en tirets notée 3 représente le voltampérogramme cyclique obtenu avec une fenêtre électrochimique plus large (de -0,600 à 0,100 V vs ECS), en présence d'une solution de glucose à 25 mmol On observe sur la courbe 3 la présence d'un pic redox centré sur -0,481 V vs. ECS. 20 Ce pic est attribué à la réponse électrochimique du centre actif de l'enzyme FAD-GDH, la FAD, pour des enzymes partiellement ou complètement dénaturées, ce qui montre que, grâce à sa structure, le cofacteur de l'enzyme peut aussi être adsorbé à la surface des nanotubes de carbone. En revanche, cette FAD seule ne peut en aucun cas être le siège d'une réaction électrocatalytique puisque la 25 structure intacte de l'enzyme est un élément clé de la catalyse enzymatique. Ceci est confirmé par le voltampérogramme montré dans la cartouche B de la figure 4. Ce voltampérogramme a été obtenu pour l'électrode obtenue en exemple comparatif 5 et composée des couches 2, 3 et 4, respectivement, de 30 nanotubes de carbone, de molécules aromatiques et d'enzymes FAD (sans ou en présence de glucose à 25 mmol ; courbes 1 et 2 identiques), avec la fenêtre 3060859 26 électrochimique de -0,600 à 0,100 V vs ECS identique à celle utilisée par la courbe 3 de la cartouche A. Le fait de trouver un potentiel redox identique pour les voltampérogrammes des cartouches A et B renseignent sur l'intégrité des enzymes sur 5 l'électrode. Il est largement référencé dans la littérature que l'enzyme FAD, pour une enzyme fonctionnelle, a un potentiel plus élevé que la FAD libre en solution. Pour cette raison, il est raisonnable de conclure que le pic présent en cartouche A n'est en fait du qu'à la FAD libre issue de la FAD-GDH dont la structure 10 aurait été altérée et donc des enzymes inactives. La FAD seule ne peut pas suffire pour oxyder le glucose. Pour cela, il est impératif que la FAD soit à l'intérieur de la structure protéique. En figure 4, la cartouche C représente les voltampérogrammes cycliques de l'électrode de l'exemple comparatif 6 constituée d'une électrode de 15 carbone vitreux, de la couche 2 de nanotubes de carbone fonctionnalisés par la couche 3 d'une molécule aromatique qui est l'ester N-hydroxysuccinimide de l'acide pyrène butyrique. Cette molécule aromatique ne fait pas partie des molécules utilisables dans l'invention bien que la fonction ester N-hydrosuccinimide soit 20 régulièrement utilisée pour réaliser des couplages de type peptidique entre un acide carboxylique et une fonction amine. On devrait donc avoir la fonction N- hydroxysuccinimide qui réagit avec les fonctions -NH2 situées sur la périphérie de l'enzyme FAD-GDH et ainsi immobiliser de manière covalente et avec une orientation totalement aléatoire cette enzyme sur l'électrode. Comme le montre le 25 voltampérogramme de la cartouche C, la restriction de mouvement lors de la formation de la liaison covalente qui aurait pu permettre la reconnaissance « clé-serrure » n'est plus réalisable. Les cartouches D, G et H représentent les voltampérogrammes cycliques des électrodes obtenues aux exemples 4, 5 et 6 respectivement. 30 Toutes les molécules aromatiques utilisées dans ces exemples sont des molécules aromatiques non-électro actives. 3060859 27 En effet, aucun signal redox n'est observé pour de telles électrodes en absence de glucose (on retrouve le même signal que pour les nanotubes de carbone non fonctionnalisés) tandis qu'un signal électrocatalytique est repéré lors de l'ajout de glucose (solution à 8 mmol L-1). Ce phénomène peut donc complètement s'apparenter 5 à du transfert électronique direct (DET) grâce à l'interaction « clé-serrure » jouée entre la molécule aromatique et le centre hydrophobe de l'enzyme et qui corrobore le fait que la 1,10-phénanthroline est un inhibiteur de la FAD-GDH. La molécule aromatique étant immobilisée sur les tubes par interactions n- n, elle va avoir tendance à attirer à elle le centre actif de l'enzyme, sans 10 pour autant provoquer son inhibition. Les cartouches E, F et I montrent les voltampérogrammes cycliques obtenus avec des électrodes obtenues aux exemples 7, 8 et 1 respectivement. On voit à partir de ces voltampérogrammes cycliques que toutes les quinones montrent un comportement de médiateurs redox pour le transfert 15 électronique médié (MET) de l'enzyme FAD-GDH. Les courants électrocatalytiques sont nettement supérieurs à ceux obtenus par transfert électronique direct (DET). La faune des voltampérogrammes cycliques, notamment pour l'électrode ayant pour molécule aromatique la 1,10-phénanthroline-5,6-dione de 20 l'exemple 1, indique qu'à faible concentration de glucose ( REVENDICATIONS1. Bioélectrode caractérisée en ce qu'elle comprend la superposition de - une couche (2) de nanotubes de carbone, - une couche (3), déposée sur la couche (2) de nanotubes de carbone, constituée de molécules aromatiques choisies dans le groupe formé par la 9,10- phénanthrènequinone, la 1,10-phénanthroline-5,6-dione, la 9,10-anthraquinone, la 1,10- phétianthroline, la 5-méthy1-1,10-phénanthroline, le pyrène, le 1-aminopyrène, l'acide pyrène1-butyrique, et les mélanges de deux ou plus de ceux-ci, - une couche (4) d'enzymes Flavine Adénine Dinucléotide-Glucose Déhydrogènase (FAD-GDH) adsorbée sur la couche (3) des molécules aromatiques 2. Bioélectrode selon la revendication 1, caractérisée en ce qu'elle comprend de, plus une couche (6) en un matériau poreux et optionnellement hydrophile recouvrant au moins la surface libre de la couche (4) d'enzymes FAD-GDH, de préférence la couche (6) est en alginate, chitosan, Nafione ou gel de silice. 3. Bioélectrode selon la revendication 1, caractérisée en ce que la couche (4) est constituée de molécules de 1,10-phénanthroline-5,6-dione. 4. Bioélectrode selon l'une quelconque des revendications précédentes, caractérisée en ce que la couche (2) de nanotubes de carbone comprend entre 2,5 fig et 510 gg de nanotubes de carbone par cm2 de surface de couche, de préférence entre 2,5 et 100 pg de nanotubes de carbone par cm2 de surface de la couche (2). 5. Bioélectrode selon l'une quelconque des revendications précédentes, caractérisée en ce qu'elle comprend de plus un support (1) en un matériau conducteur d'électrons, de préférence en carbone vitreux, sous la couche (2) de nanotubes de carbone. 6. Bioélectrode selon l'une quelconque des revendications 1 â 4, caractérisée en ce qu'elle comprend de plus un fil en un matériau, électriquement conducteur relié à la surface de la couche (2) de nanotubes de carbone qui n'est pas recouverte de la couche (3) de molécules aromatiques 7. Bioélectrode selon l'une quelconque des revendications précédentes, caractérisée en ce qu'elle comprend de plus une couche (5) d'enrobage imperméable aux fluides, de préférence en un matériau siliconé, entourant la superposition des couches (2), (3) et (4) et optionnellement du support 1. 8. Dispositif comprenant une bi électrode selon l'une quelconque des revendications l à 7. 3060859 30 9. Dispositif selon la revendication 8, caractérisé en ce qu'il est une cellule enzymatique à biocarburant. 10. Dispositif comprenant une bioélectrode selon l'une quelconque des revendications 1 à 6, caractérisé en ce qu'il est un dispositif de détection, du glucose. 11, Utilisation d'une bioélectrode selon l'une quelconque des revendications 1 à 6 ou d'un dispositif selon la revendication 8 pour l'oxydation du glucose. 12. Procédé de fabrication d'une bioélectrode selon l'une quelconque des revendications 1 à 7, caractérisé en ce qu'il comprend les étapes suivantes a) préparation d'une suspension de nanotubes de carbone ayant une concentration en nanotubes de carbone comprise entre 0,5 ing.mL-1 et 10 mg.mL-1, et de préférence de 2,5 mg.mL-1, dans un solvant organique choisi parmi la N-méthy1-2-pyrrolidone (NMP), le dichlorométhane (DCM), Pacétonitrile (ACN), le 1,3-dioxolane (DXL), le diméthylformarnide (DMF), et les mélanges de deux ou plus de ceux-ci, et de préférence la NMP, b) dépôt d'une goutte (drop-casting) de la suspension de nanotubes de carbone obtenue à l'étape a) sur un support (1) en un matériau conducteur d'électrons, de préférence en carbone vitreux, e) évaporation du solvant organique de la suspension de nanotubes de carbone, ce par quoi une couche (2) de nanotubes de carbone est formée sur le support (1), d) préparation d'une solution comprenant des molécules aromatiques, choisies dans le groupe consistant en la 9,10-phénanthrenequinone, la 1,10-phénanthroline5,6-dione, la 9,10-anthraquinone, la 5-méthy1-1,10-phénanthroline, le pyrène, le 1- aminopyrène, l'acide pyrène- 1 -butyrique, et les mélanges de deux ou plus de celles-ci et ayant une concentration comprise entre 0,5 rnmol L-1 et 15 mmol.L-1, et de préférence 2,5 mmol.L-1 de molécules aromatiques dissoutes dans un solvant organique identique ou différent du solvant organique de la suspension de nanotubes de carbone, le solvant étant choisi parmi la NMP, le DCM, l'ACN, le DXL, le DMF et les mélanges de deux ou plus de ceux-ci, et étant de préférence de la NMP, e) dépôt sur une surface de la couche (2) de nanotubes de carbone obtenue à l'étape e) de la solution de molécules aromatiques obtenues à l'étape d), par dépôt d'une goutte, ayant de préférence un volume compris entre 5 et 200 gL, plus préférablement un volume de 175 uL, de la solution de molécules aromatiques sur la surface de la couche (2), ou par incubation d'au moins la surface libre de la couche (2) dans, la solution de molécules aromatiques obtenue à l'étape d), 3060859 31 0 évaporation du solvant de la solution de molécules aromatiques déposée à l'étape e), ce par quoi une couche (3) de molécules aromatiques est formée sur la couche (2), g) préparation d'une solution aqueuse d'enzymes FAD-GDH ayant une concentration en enzymes FAD-GDH comprise entre 0,1 mgariL-1 et 5 mg.mL-1, plus préférablement de 0,75 mg.mL-1, h) dépôt sur la couche (3) de molécules aromatiques obtenue à l'étape f), de la solution d'enzymes FAD-GDH obtenue à l'étape g), par incubation d'au moins la surface libre de la couche (3) de molécules aromatiques dans une solution aqueuse contenant les enzymes FAD-GDH obtenue à l'étape g), ou par dépôt d'une goutte (drop-casting) de ladite solution aqueuse contenant les enzymes FAD-GDH obtenue à l'étape f) sur la surface libre de la couche (3). 13. Procédé de fabrication d'une bioélectrode selon la revendication 11, caractérisé en ce que l'étape a) de dépôt d'une goutte de la dispersion de nanotubes de carbone est répétée au moins une fois. 14. Procédé de fabrication d'une bioélectrode selon l'une quelconque des revendications 1 à 7 caractérisé en ce qu'il comprend les étapes suivantes : A) préparation d'une suspension de nanotubes de carbone dans un solvant organique de préférence choisi parmi la NMP, le DCM, l'ACN, le DXL, le DMF et les mélanges de deux ou plus de ceux-ci, plus préférablement du DMF, la suspension ayant une concentration en nanotubes de carbone comprise entre 1 mg.mL-1 et 15 mgariL-1, de préférence de 1 mg.m1:1, B) préparation d'une solution de molécules aromatiques choisies dans le groupe constitué par la 9,10-phénanthrènequinone, la 1,10-phénanthroline-5,6-dione, la 9,10- anthraquinone, la 5-méthy1-1,10-phénanthroline, le pyrène, le 1-aminopyrène, l'acide pyrène1-butyrique, et les mélanges de deux ou plus de celles-ci, de préférence de 1,10- phénanthroline-5,6-dione, dans un solvant organique choisi parmi la NMP, le DCM, l'ACN, le DXL, le DMF et les mélanges de deux ou plus de ceux-ci et identique ou différent du solvant organique de la suspension de nanotubes de carbone obtenue à l'étape a), de préférence du DMF, cette solution de molécules aromatiques ayant une concentration en molécules aromatiques comprise entre 0,5 mmol.L-1 et 15 rinol.1:1, de préférence 2,5 C) ajout de la solution de molécules aromatiques obtenue à l'étape b) dans la suspension de nanotubes obtenue à l'étape A), et mélange, 3060859 32 D) filtration de la dispersion obtenue à l'étape C) travers un support filtrant, E) évaporation du solvant de la suspension de nanotubes de carbone et du solvant de la solution de molécules médiatrices aromatiques, ce par quoi une couche (2) de nanotubes de carbone, elle-même recouverte sur au moins une de ses surfaces d'une couche (3) desdites molécules aromatiques sont formées, F) préparation d'une solution aqueuse d'enzymes FAD-GDH ayant une concentration en enzymes FAD-GDH comprise entre 0,1 et 5 ing.m1:1, G) dépôt d'une goutte de 150 gL de la solution d'enzymes FAD-GDH préparée à l'étape F) sur la surface libre de la couche (3) formant ainsi une couche (4) d'enzymes FAD-GDH adsorbés sur la couche (3) de molécules aromatiques, H) retrait de l'assemblage obtenu à l'étape G du support filtrant. 15. Procédé de fabrication d'une bioélectrode selon l'une quelconque des revendications 1 à 7, caractérisé en ce qu'il comprend les étapes suivantes ai) préparation d'une suspension de nanotubes de carbone dans un solvant organique, de préférence du DMF, ayant une concentration en nanotubes de carbone comprise entre 1 mg.m1:1 et 15 mg.m1:1, de préférence de 1 mg.raL-1, bl) préparation d'une solution de molécules aromatiques choisies dans le groupe constitué par la 9,10-phénanthrènequinone, la 1,10-phénanthroline-5,6 dione, 9,10- anthraquinone, la 5-méthy1-1,10-phénanthroline, le pyrène, le 1-aminopyrène, l'acide pyrène1-butyrique, et les mélanges de deux ou plus de celles-ci, de préférence de 1,10- phénanthroline-5,6 dione, dans un solvant organique identique ou différent du solvant organique de la suspension de nanotubes de carbone obtenue à l'étape al), de préférence du DMF, cette solution ayant une concentration en molécules aromatiques comprise entre 0,5 et 15 nunol.1:1, de préférence de 2,5 mmol.L'1, cl) filtration de la dispersion obtenue à l'étape bl) à travers un support (1) filtrant, dl) évaporation du solvant de la dispersion de nanotubes de carbone déposée à l'étape e) ce par quoi une couche (2) de nanotubes de carbone est formée, el) retrait de la couche de nanotubes de carbone obtenue à l'étape dl) du support (1) filtrant, fi) dépôt d'une goutte de 150 pi de la solution de molécules aromatiques obtenue à l'étape bl) sur au moins une surface de la couche (2) de nanotubes de carbone obtenue à l'étape el), 3060859 33 gl) évaporation du solvant de la solution de molécules aromatiques déposée à l'étape fl), ce par quoi une couche (3) desdites molécules aromatiques est formée sur la couche (2) de nanotubes de carbone, hi) préparation d'une solution aqueuse d'enzymes FAD-GDH, ayant une concentration en enzymes FAD-GDH comprise entre 0,1 et 5 mg.m1;1, i 1) dépôt d'une goutte de 150 pi, de la solution d'enzymes FAD-GDH obtenue à l'étape h) sur au moins une surface de la couche (3) de molécules aromatiques, foi ainsi une couche (4) d'enzymes FAD-GDH adsorbés sur la couche (3). 16. Procédé de fabrication d'une bioélectrode selon la revendication 14 ou 15, caractérisé en ce qu'il comprend de plus, une étape kl) de fixation d'un fil en un matériau électriquement conducteur sur la surface de la couche (2) de nanotubes de carbone non recouverte de la couche (3) de molécules aromatiques , cette étape étant mise en oeuvre avant ou après l'étape G) ou il) de dépôt de la couche (4) d'enzymes FAD-GDH. 17. Procédé de fabrication d'une bioélectrode selon l'une quelconque des revendications 12 à 16, caractérisé en ce qu'il comprend de plus une étape de dépôt d'une couche (6) en un matériau poreux et optionnellement hydrophile sur au moins la surface libre de la couche (4). 18. Procédé de fabrication d'une bioélectrode selon l'une quelconque des revendications 12 à 17, caractérisé en ce qu'il comprend de plus le dépôt d'une étape d'enrobage de la superposition : couche (2) de nanotubes de carbone/couche (3) de molécules aromatiques / couche (4) d'enzymes FAD-GDH / optionnellement support (1) / fil en un matériau électriquement conducteur, avec un matériau imperméable aux fluides, de préférence à base de silicone.